(57)【要約】【課題】クロメート処理又はジルコニウム処理を行うことなく低コストでアルミダイカスト製車両用灯具の防錆処理を行う。【解決手段】ダイカスト法を用いて鋳造された少なくともシリコンを含むアルミ合金製車両用灯具を加熱することにより、前記アルミ合金製車両用灯具表層のシリコンを酸化させ酸化シリコン層を形成する。【選択図】  図３
2008274348.tif 000002
【特許請求の範囲】
【請求項１】
ダイカスト法を用いて鋳造された少なくともシリコンを含むアルミ合金製車両用灯具部品を加熱することにより、前記アルミ合金製車両用灯具部品表層のシリコンを酸化させ酸化シリコン層を形成することを特徴とするアルミダイカスト製車両用灯具部品の防錆処理方法。
【請求項２】
前記アルミ合金製車両用灯具部品を２８０℃以上で５時間以上加熱することを特徴とする請求項１に記載のアルミダイカスト製車両用灯具部品の防錆処理方法。
【請求項３】
少なくともシリコンを含むアルミ合金により形成される車両用灯具部品において、
その表層に酸化シリコン層が形成されていることを特徴とするアルミダイカスト製車両用灯具部品。
【請求項４】
前記シリコンを含むアルミ合金は、ＪＩＳ記号ＡＤＣ１２により特定されるダイカスト用合金であることを特徴とする請求項３に記載のアルミダイカスト製車両用灯具部品。
【請求項５】
前記酸化シリコン層は１０Å以上の厚みを有することを特徴とする請求項３又は４に記載のアルミダイカスト製車両用灯具部品。
【発明の詳細な説明】
【技術分野】
【０００１】
本発明は、アルミダイカスト製車両用灯具部品の防錆処理方法、及び、アルミダイカスト製車両用灯具部品に関し、特にクロメート処理又はジルコニウム処理を行うことなく低コストでアルミダイカスト製車両用灯具部品の防錆処理を行うための技術に関する。
【背景技術】
【０００２】
従来、耐熱性と配光制御精度の観点から、車両用灯具においてアルミダイカスト製の部品が用いられている。このアルミダイカスト製車両用灯具部品として、例えば、プロジェクタータイプの前照灯内に配置され、すれ違いビームのカットオフラインを形成しつつ道路情報の標識看板を照らすオーバーヘッド配光を制御するための反射面を有するシェードがある。
【０００３】
図５は、従来のシェードの一般的な製造工程を説明するための工程図である。
【０００４】
図５に示すように、従来のシェードは、ダイカストマシンを用いてシリコンを含むアルミ合金（ＪＩＳ記号ＡＤＣ１２により特定されるダイカスト用合金）を射出成形する工程（ステップＳ１００）、その射出成形されたシェードのバリ取り（ブラスト処理等）を行う工程（ステップＳ１０１）、油脂類等除去のため、そのバリ取り後のシェードを洗浄溶剤灯で脱脂する工程（ステップＳ１０２）、水洗工程（ステップＳ１０３）、その水洗されたシェードの防錆処理（クロメート処理（例えば特許文献１）又はジルコニウム処理（例えば特許文献２））を行う工程（ステップＳ１０４）、水洗工程（ステップＳ１０５）、湯洗工程（ステップＳ１０６）、乾燥工程（ステップＳ１０７）等を経て形成される。なお、バリ取り工程（ステップＳ１０１）と脱脂工程（ステップＳ１０２）の間に、表面の反射率を向上させる目的でバレル研磨工程（ステップＳ１０８）を設けることがある。
【特許文献１】特開２００５−１７１２９６号公報
【特許文献２】特許第３４３７０２３号公報
【発明の開示】
【発明が解決しようとする課題】
【０００５】
しかしながら、防錆処理であるクロメート処理又はジルコニウム処理は、いずれも、重金属塩類、酸類を使用した表面処理であり、浸漬時間、温度、薬液濃度、ＰＨ等の工程管理、多段水洗槽を含む特殊処理設備や、重金属塩類、酸類等による公害防止のための排水処理設備を設けなければならず、コストが増大するという問題がある。
【０００６】
本発明は、このような事情に鑑みてなされたものであり、クロメート処理又はジルコニウム処理を行うことなく低コストでアルミダイカスト製車両用灯具部品の防錆処理を行うことを目的とする。
【課題を解決するための手段】
【０００７】
本発明は上記課題を解決するために、請求項１に記載の発明は、ダイカスト法を用いて鋳造された少なくともシリコンを含むアルミ合金製車両用灯具部品を加熱することにより、前記アルミ合金製車両用灯具部品表層のシリコンを酸化させ酸化シリコン層を形成することを特徴とする。
【０００８】
請求項１に記載の発明によれば、少なくともシリコンを含むアルミ合金製車両用灯具部品を加熱することのみにより、アルミ合金製車両用灯具部品表層に防錆効果を発揮する酸化シリコン層を形成するので、従来のようにクロメート処理又はジルコニウム処理を行うことなく、アルミ合金製車両用灯具部品の防錆処理を行うことが可能となる。
【０００９】
また、少なくともシリコンを含むアルミ合金製車両用灯具部品を加熱することのみにより、アルミ合金製車両用灯具部品の反射率を、クロメート処理又はジルコニウム処理を行ったものより向上させることが可能となる。
【００１０】
さらに、本発明によれば、コスト低減、及び、環境汚染防止の効果を奏することが可能となる。すなわち、従来のようにクロメート処理又はジルコニウム処理を行わないので、クロメート処理やジルコニウム処理のように、薬液の浸漬時間、温度、濃度、ＰＨ等の工程管理、多段水洗槽を含む特殊処理設備や、重金属塩類、酸、アルカリ類の公害防止のための廃水処理設備や、これらの設備に必要なランニングコストが不要となる。
【００１１】
請求項２に記載の発明は、請求項１に記載の発明において、前記アルミ合金製車両用灯具部品を２８０℃以上で５時間以上加熱することを特徴とする。
【００１２】
請求項２に記載の発明によれば、防錆効果を発揮するのに好適な厚みの酸化シリコン層を形成することが可能となる。
【００１３】
請求項３に記載の発明は、少なくともシリコンを含むアルミ合金により形成される車両用灯具部品において、その表層に酸化シリコン層が形成されていることを特徴とする。
【００１４】
請求項３に記載の発明によれば、アルミダイカスト製車両用灯具部品表層に防錆効果を発揮する酸化シリコン層が形成されているので、クロメート処理又はジルコニウム処理を行ったアルミダイカスト製車両用灯具部品とほぼ同等の防錆効果を発揮することが可能となる。また、アルミダイカスト製車両用灯具部品の反射率を、クロメート処理又はジルコニウム処理を行ったものより向上させることが可能となる。
【００１５】
請求項４に記載の発明は、請求項３に記載の発明において、前記シリコンを含むアルミ合金は、ＪＩＳ記号ＡＤＣ１２により特定されるダイカスト用合金であることを特徴とする。
【００１６】
これは、シリコンを含むアルミ合金の例示である。本発明のシリコンを含むアルミ合金はこれに限定されない。例えば、シリコンを含むアルミ合金は、ＪＩＳ記号ＡＤＣ１０により特定されるダイカスト用合金であってもよい。
【００１７】
請求項５に記載の発明は、請求項３又は４に記載の発明において、前記酸化シリコン層は１０Å以上の厚みを有することを特徴とする。
【００１８】
請求項５に記載の発明によれば、クロメート処理又はジルコニウム処理を行ったアルミダイカスト製車両用灯具部品とほぼ同等の防錆効果を発揮することが可能となる。
【発明の効果】
【００１９】
本発明によれば、クロメート処理又はジルコニウム処理を行うことなく低コストでアルミダイカスト製車両用灯具部品の防錆処理を行うことが可能となる。
【発明を実施するための最良の形態】
【００２０】
以下、本発明の一実施形態であるアルミダイカスト製車両用灯具部品の防錆処理方法について図面を参照しながら説明する。以下、アルミダイカスト製車両用灯具部品として図１に示すシェード１０を例に説明する。
【００２１】
図１は、本発明の一実施形態である防錆処理方法により防錆処理されたシェード１０の斜視図である。図２は、図１に示したシェード１０が配置された前照灯２０の例である。
【００２２】
図２に示すように、シェード１０は、プロジェクタータイプの前照灯２０内に配置され、上端面１２ですれ違いビームのカットオフラインを形成するための部品である。シェード１０は、道路情報の標識看板を照らすオーバーヘッド配光を制御するための反射板１１を備えている。なお、前照灯２０には、白熱電球、ＨＩＤ、ＬＥＤ等の光源２１、反射面として機能するリフレクター２２、レンズ２３等も配置されている。
【００２３】
このシェード１０は次のように製造される。
【００２４】
図３は、シェード１０の製造工程を説明するための工程図である。
【００２５】
図３に示すように、シェード１０は、ダイカストマシンを用いてシリコンを含むアルミ合金（本実施形態ではＪＩＳ記号ＡＤＣ１２により特定されるダイカスト用合金）を射出成形する工程（ステップＳ１）、その射出成形されたシェード１０のバリ取り（ブラスト処理等）を行う工程（ステップＳ２）、油脂類等を除去する目的でそのバリ取り後のシェード１０を洗浄溶剤等で脱脂する工程（ステップＳ３）、その脱脂後のシェード１０に対して防錆処理（熱処理）を行う工程（ステップＳ４）を経て形成される。なお、バリ取り工程（ステップＳ２）と脱脂工程（ステップＳ３）の間に、表面の反射率を向上させる目的でバレル研磨工程（ステップＳ５）を設けることがある。また、脱脂工程（ステップＳ３）は、必須の工程ではなく、必要に応じて設けられる。ダイカスト用合金（ＪＩＳ記号ＡＤＣ１２）の化学成分は、Ｃｕが１．５〜３．５％、Ｓｉが９．６〜１２．０％、Ｍｇが０．３％以下、Ｚｎが１．０％以下、Ｆｅが１．３％以下、Ｍｎが０．５％以下、Ｎｉが０．５％以下、Ｓｎが０．２％以下、Ａｌが残部である。
【００２６】
次に、防錆処理（熱処理）を行う工程（ステップＳ４）について説明する。
【００２７】
防錆処理（熱処理）を行う工程（ステップＳ４）では、例えば一般の乾燥炉（恒温槽）を用いて、シェード１０全体を加熱する（好ましくは２８０℃×５時間加熱、より好ましくは２８０℃×２４時間加熱、さらに好ましくは２８０℃以上×２４時間以上加熱）。
【００２８】
本出願の発明者は、この防錆処理（熱処理）したシェード１０表面を、ＸＰＳ（X-ray Photoelectron Spectroscopy）を用いて深さ方向に元素分析を行った。
【００２９】
その結果、上記防錆処理（熱処理）を行ったシェード１０表層のシリコン及びアルミニウムが酸化して酸化シリコン層及び酸化アルミニウム層を形成していることを確認した（図４及び表１参照）。図４は、上記異なる条件（２８０℃×２４時間加熱、２８０℃×５時間加熱）で加熱した各シェード１０表面及び熱処理無しのシェード１０表面を、ＸＰＳを用いて深さ方向に元素分析を行った分析結果を表す図である。
【００３０】
【表１】
2008274348.tif 000003
【００３１】
この表１によれば、防錆処理として、より長時間（上記例では５時間よりも長時間の２４時間）加熱を行った方のシェード１０の酸化シリコン層及び酸化アルミニウム層の厚みが増加することを確認できる。
【００３２】
また、本出願の発明者は、後述の測定・比較・分析等（実施例１〜３）を行った結果、この酸化シリコン層及び酸化アルミニウム層が形成されたシェード１０が、クロメート処理又はジルコニウム処理を行ったシェード１０とほぼ同等の防錆効果（以下耐食性ともいう）を発揮することを確認した（下記表３参照）。
【００３３】
また、酸化シリコン層及び酸化アルミニウム層が形成されたシェード１０の反射板１１の反射率が、クロメート処理又はジルコニウム処理を行ったシェード１０の反射板１１の反射率より向上していることも確認した（下記表２、表４参照）。
【００３４】
以上説明したように、本実施形態によれば、防錆処理（熱処理）を行う工程（ステップＳ４）において、シェード１０を加熱する（好ましくは２８０℃×５時間加熱、より好ましくは２８０℃×２４時間加熱、又は、２８０℃以上×２４時間以上加熱）ことのみにより、シェード１０表層に酸化シリコン層及び酸化アルミニウム層を形成するので、従来のようにクロメート処理又はジルコニウム処理を行うことなく、シェード１０の防錆処理を行うことが可能となる。
【００３５】
また、本実施形態によれば、防錆処理（熱処理）を行う工程（ステップＳ４）において、シェード１０を加熱する（好ましくは２８０℃×５時間加熱、より好ましくは２８０℃×２４時間加熱、又は、２８０℃以上×２４時間以上加熱）ことのみにより、シェード１０の反射板１１の反射率を、クロメート処理又はジルコニウム処理を行ったシェード１０の反射板１１の反射率より向上させることが可能となる。
【００３６】
さらに、本実施形態によれば、従来のようにクロメート処理又はジルコニウム処理を行わないので、コスト低減、及び、環境汚染防止の効果を奏することが可能となる。すなわち、クロメート処理やジルコニウム処理のように、薬液の浸漬時間、温度、濃度、ＰＨ等の工程管理、多段水洗槽を含む特殊処理設備や、重金属塩類、酸、アルカリ類の公害防止のための廃水処理設備や、これらの設備に必要なランニングコストが不要となる。また、本実施形態によれば、一般の３００℃までの乾燥炉（恒温槽）を用いて防錆処理を行うことが可能である。
【００３７】
次に、変形例について説明する。
【００３８】
本実施形態では、アルミダイカスト製車両用灯具部品として図１に示すシェード１０を例に説明したが、本発明はこれに限定されない。アルミダイカスト製車両用灯具部品として他の部品を用いてもよい。
【００３９】
また、本実施形態では、シリコンを含むアルミ合金としてＪＩＳ記号ＡＤＣ１２により特定されるダイカスト用合金を例に説明したが、本発明はこれに限定されない。例えば、シリコンを含むアルミ合金としてＪＩＳ記号ＡＤＣ１０により特定されるダイカスト用合金を用いてもよい。
【００４０】
また、本実施形態では、防錆効果を発揮させるための防錆処理の好ましい条件として、２８０℃×２４時間、２８０℃×５時間のみ明示したが、これら二つの条件のみを明示したのは主として時間的制約が理由であるから、本発明はこれらに限定されない。下記表５から明らかなように、防錆効果を発揮させるための防錆処理の好ましい条件として、より高温（２８０℃以上）で、かつ、より長時間（好ましくは５時間以上、より好ましくは２４時間以上）を採用することが可能である。これによっても、クロメート処理又はジルコニウム処理を行ったシェード１０とほぼ同等あるいはそれ以上の防錆効果を発揮することを期待できる。
【００４１】
次に、シェード１０に対して行った防錆処理（熱処理）の実施例について具体的に説明する。
【００４２】
〈実施例１〉
本実施例１では、射出成形後、＃１５００サンドペーパーによりバリ取りした四つのシェード１０を用いた。本実施例１では、防錆処理として、一般の乾燥炉（恒温槽）を用いて、一つのシェード１０全体を加熱した（２８０℃×２４時間加熱）。性能比較用として、二つのシェード１０については、それぞれ、三価クロメート処理（ディップソール株式会社製ＡＬＴ６１０を用いた）を行い、ジルコニウム処理（日本ペイント株式会社製アルサーフ３１５を用いた）を行った。残りの一つのシェード１０は、未処理（熱処理、三価クロメート処理、ジルコニウム処理のいずれの処理も行っていない）である。
【００４３】
そして、上記防錆処理を行ったシェード１０（の反射板１１）表面（酸化シリコン層及び酸化アルミニウム層が形成されている）、上記クロメート処理を行ったシェード１０（の反射板１１）表面、上記ジルコニウム処理を行ったシェード表面１０（の反射板１１）、及び、未処理のシェード１０（の反射板１１）表面を、反射率計（ＴＲ−１１００ＡＤ（東京電色技術センター）入射角４５°）を用いて測定した。
【００４４】
この測定結果（比較例）は次の表２の通りである。
【００４５】
【表２】
2008274348.tif 000004
【００４６】
この表２によれば、上記防錆処理（熱処理）を行った（酸化シリコン層及び酸化アルミニウム層が形成された）シェード１０の反射板１１の反射率が、クロメート処理又はジルコニウム処理を行ったシェード１０の反射板１１の反射率より向上することを確認できる。また、三価クロメート処理又はジルコニウム処理を行ったシェード１０表面の反射率は、未処理のシェード１０表面の反射率と比較して１０〜１５％低下している。しかし、本実施例１の防錆処理（熱処理）を行ったシェード１０表面の反射率は、未処理のシェード１０表面の反射率と比較して低下しておらず、むしろ２〜３％向上している。
【００４７】
この反射率向上の原因を突き止めるべく、本出願の発明者は、異なる条件で加熱した（２８０℃×２４時間加熱、２８０℃×５時間加熱）シェード１０表面と熱処理無しのシェード１０表面を、電子顕微鏡を用いて観察した。
【００４８】
その結果、熱処理無しのシェード１０表面よりも、上記加熱したシェード１０表面の方がより緻密な表面（段差や窪みがより少ないなめらかな表面）を有することを確認した。また、２８０℃×５時間加熱するよりも、２８０℃×２４時間加熱の方がより緻密な表面（段差や窪みがより少ないなめらかな表面）を有することを確認した。
【００４９】
この観察結果からみて、熱処理したシェード１０表面がより緻密な状態に変化したことが反射率の向上に寄与していると考えられる。
【００５０】
次に、上記防錆処理を行ったシェード１０表面（酸化シリコン層及び酸化アルミニウム層が形成されている）、上記クロメート処理を行ったシェード１０表面、上記ジルコニウム処理を行ったシェード１０表面、及び、未処理のシェード１０表面に対してＪＩＳＨ８５０２に規定する中性塩水噴霧試験（４８時間）を行い、白錆面積率を測定した。
【００５１】
この測定結果（比較例）は次の表３の通りである。
【００５２】
【表３】
2008274348.tif 000005
【００５３】
この表３によれば、上記防錆処理（熱処理）を行った（酸化シリコン層及び酸化アルミニウム層が形成された）シェード１０が、クロメート処理又はジルコニウム処理を行ったシェード１０とほぼ同等の防錆効果を発揮することを確認できる。
【００５４】
〈実施例２〉
本実施例２では、射出成形後、亜鉛ショットブラストによりバリ取りした四つのシェード１０を用いた。本実施例２では、防錆処理として、一般の乾燥炉（恒温槽）を用いて、一つのシェード１０全体を加熱した（２８０℃×２４時間加熱）。性能比較用として、二つのシェードについては、それぞれ、三価クロメート処理（ディップソール株式会社製ＡＬＴ６１０を用いた）を行い、ジルコニウム処理（日本ペイント株式会社製アルサーフ３１５を用いた）を行った。残りの一つのシェード１０は、未処理（熱処理、三価クロメート処理、ジルコニウム処理のいずれの処理も行っていない）である。
【００５５】
そして、上記防錆処理を行ったシェード１０（の反射板１１）表面（酸化シリコン層及び酸化アルミニウム層が形成されている）、上記クロメート処理を行ったシェード１０（の反射板１１）表面、上記ジルコニウム処理を行ったシェード表面１０（の反射板１１）、及び、未処理のシェード１０表面を、反射率計（ＴＲ−１１００ＡＤ（東京電色技術センター）入射角４５°）を用いて測定した。
【００５６】
この測定結果（比較例）は次の表４の通りである。
【００５７】
【表４】
2008274348.tif 000006
【００５８】
この表４によれば、亜鉛ショットブラストによりバリ取りした場合であっても実施例１と同様、上記防錆処理（熱処理）を行った（酸化シリコン層及び酸化アルミニウム層が形成された）シェード１０の反射板１１の反射率が、クロメート処理又はジルコニウム処理を行ったシェード１０の反射板１１の反射率より向上することを確認できる。また、三価クロメート処理又はジルコニウム処理を行ったシェード１０表面の反射率は、未処理のシェード１０表面の反射率と比較して１０〜１５％低下する。しかし、本実施例１の防錆処理（熱処理）を行ったシェード１０表面の反射率は、未処理のシェード１０表面の反射率と比較して低下しておらず、むしろ２〜３％向上する。
【００５９】
この反射率向上の原因を突き止めるべく、本出願の発明者は、異なる条件で加熱した（２８０℃×２４時間加熱、２８０℃×５時間加熱）シェード１０表面と熱処理無しのシェード１０表面を、電子顕微鏡を用いて観察した。
【００６０】
その結果、熱処理無しのシェード１０表面よりも、上記加熱したシェード１０表面の方がより緻密な表面（段差や窪みがより少ないなめらかな表面）を有することを確認した。また、２８０℃×５時間加熱するよりも、２８０℃×２４時間加熱の方がより緻密な表面（段差や窪みがより少ないなめらかな表面）を有することを確認した。
【００６１】
この観察結果からみて、熱処理したシェード１０表面がより緻密な状態に変化したことが反射率の向上に寄与していると考えられる。
【００６２】
次に、上記防錆処理を行ったシェード１０表面（酸化シリコン層及び酸化アルミニウム層が形成されている）、上記クロメート処理を行ったシェード１０表面、上記ジルコニウム処理を行ったシェード１０表面、及び、未処理のシェード１０表面に対してＪＩＳＨ８５０２に規定する中性塩水噴霧試験（４８時間）を行い、白錆面積率を測定した。
【００６３】
この測定結果（比較例）は上記表３と同様であった（表省略）。
【００６４】
〈実施例３〉
本実施例３では、射出成形後、＃１５００サンドペーパーによりバリ取りした四つのシェード１０を用いた。本実施例３では、防錆処理として、一般の乾燥炉（恒温槽）を用いて、三つのシェード１０全体をそれぞれ異なる条件で加熱した（２８０℃×２４時間加熱、２８０℃×５時間加熱、１８０℃×２４時間加熱）。性能比較用として、残りの一つのシェード１０は、未処理（本実施例の熱処理を行っていない）である。
【００６５】
そして、上記防錆処理を行った三つのシェード１０表面（酸化シリコン層及び酸化アルミニウム層が形成されている）、及び、未処理のシェード１０表面に対してＪＩＳＨ８５０２に規定する中性塩水噴霧試験（４８時間）を行い、白錆面積率を測定した。
【００６６】
この測定結果（比較例）は次の表５の通りである。
【００６７】
【表５】
2008274348.tif 000007
【００６８】
この表５によれば、防錆処理として、シェード１０をより高温（２８０℃以上）で、かつ、より長時間（好ましくは５時間以上、より好ましくは２４時間以上）加熱しても、クロメート処理又はジルコニウム処理を行ったシェード１０とほぼ同等あるいはそれ以上の防錆効果を発揮することを期待できることが理解できる。
【００６９】
また、この表５によれば、２８０℃×２４時間加熱の方が、２８０℃×５時間加熱よりも防錆効果が向上することを確認できる。これは、主として２８０℃×２４時間加熱により形成される酸化シリコン層の厚み（２０〜４０Å）の方が、２８０℃×５時間加熱により形成される酸化シリコン層の厚み（４〜１０Å）よりも厚いことに起因していると考えられる（表１参照）。あるいは、２８０℃×２４時間加熱により形成される酸化アルミニウム層の厚み（１０〜２０Å）の方が、２８０℃×５時間加熱により形成される酸化アルミニウム層の厚み（４Å）よりも厚いことも影響していると考えることもできる。あるいは、熱処理したシェード１０表面がより緻密な状態に変化したことも影響していると考えることもできる。
【００７０】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００７１】
【図１】本発明の一実施形態である防錆処理方法により防錆処理されたシェード１０の斜視図である。
【図２】図１に示したシェード１０を配置した前照灯２０の例である。
【図３】アルミダイカスト製車両用灯具部品の製造工程を説明するための工程図である。
【図４】異なる条件で加熱した各シェード１０表面を、ＸＰＳを用いて深さ方向に元素分析を行った分析結果を表す図である。
【図５】従来のアルミダイカスト製車両用灯具部品の製造工程を説明するための工程図である。
【符号の説明】
【００７２】
１０…シェード、１１…反射板、２０…前照灯、２１…光源、２２…リフレクター、２３…レンズ
【図１】
2008274348.tif 000008
【図２】
2008274348.tif 000009
【図３】
2008274348.tif 000010
【図４】
2008274348.tif 000011
【図５】
2008274348.tif 000012